이때 , 나노 플랙 서 블 용 유전체 코팅 액 을 제조 하 기 위하 여 , 먼저 , 사염 화 티탄 ( TiCl 4 ) 을 100 g 을 아세틸 프로필렌 100 g 으로 실온 에서 20 분 간 200 rpm 으로 교반 하 여 킬 레이팅 시킨 후 , 테트라 메 톡 시 실란 ( Tetramethoxyorthosilicate ; TMOS ) 100 G 과 물 100 G 메탄올 100 G 을 500 ML 자켓 반응기 에 넣 고 주변 온도 를 80 도 로 설정 한 후 200 RPM 으로 1 시간 동안 ph 6 ~ 7 사이 로 유지 하 면서 리플렉스 반응 시켰 다 , 이후 , 다시 10 % 염산 ( HCl ) 3 g 을 투입 하 여 ph 3 ~ 4 사이 로 유지 시키 면서 48 시간 리플 럭스 반응 을 시켰 다 . 반응 된 사염 화 티탄 과 테트라 메 톡 시 실란 은 하이드로 시스 와 중축합 을 거쳐 이산화 티탄 과 이산화규소 가 결합 한 형태 로 나 노졸 로 만들 어 졌으며 졸의 1 차 입자 사이즈 가 10 ~ 20 nm 사이즈 로 만들 어 졌 다 .